(57)【要約】【課題】水酸化アルムニウムを高充填してもシリコーンゴムのゴム強度を失わない高電圧電気絶縁体用シリコーンゴム組成物を提供する。【解決手段】（Ａ）有機過酸化物硬化型又は付加反応硬化型オルガノポリシロキサン組成物：１００質量部、（Ｂ）シリコーンレジン：３〜８０質量部、（Ｃ）平均粒子径が２０μｍ以下の水酸化アルミニウム：３０〜４００質量部を含有してなることを特徴とする高電圧電気絶縁体用シリコーンゴム組成物。【選択図】なし【特許請求の範囲】
【請求項１】
（Ａ）有機過酸化物硬化型又は付加反応硬化型オルガノポリシロキサン組成物：
１００質量部、
（Ｂ）シリコーンレジン：                                      ３〜８０質量部、
（Ｃ）平均粒子径が２０μｍ以下の水酸化アルミニウム：      ３０〜４００質量部
を含有してなることを特徴とする高電圧電気絶縁体用シリコーンゴム組成物。
【請求項２】
（Ａ）成分が、
（イ）下記平均組成式（Ｉ）
ＲaＳｉ(4-a)/2                                    （Ｉ）
（式中、Ｒは非置換又は置換の一価炭化水素基であるが、Ｒの０．００１〜１０モル％は脂肪族不飽和炭化水素基であり、かつ９０モル％以上はメチル基である。ａは１．９〜２．４の正数である。）
で示される１分子中に平均２個以上のアルケニル基を有するオルガノポリシロキサン：
１００質量部、
（ロ）有機過酸化物：                                                  触媒量
からなる有機過酸化物硬化型オルガノポリシロキサン組成物である請求項１記載の高電圧電気絶縁体用シリコーンゴム組成物。
【請求項３】
（Ａ）成分が、
（ハ）下記平均組成式（Ｉ）
ＲaＳｉ(4-a)/2                                    （Ｉ）
（式中、Ｒは非置換又は置換の一価炭化水素基であるが、Ｒの０．００１〜１０モル％は脂肪族不飽和炭化水素基であり、かつ９０モル％以上はメチル基である。ａは１．９〜２．４の正数である。）
で示される１分子中に平均２個以上のアルケニル基を有するオルガノポリシロキサン：
１００質量部、
（ニ）１分子中に珪素原子に直接結合する水素原子を少なくとも２個有するオルガノハイドロジェンポリシロキサン：                                ０．１〜３０質量部、
（ホ）付加反応触媒：                                                  触媒量
からなる付加反応硬化型オルガノポリシロキサン組成物である請求項１記載の高電圧電気絶縁体用シリコーンゴム組成物。
【請求項４】
（Ｂ）成分のシリコーンレジンが、Ｒ23ＳｉＯ1/2単位（式中、Ｒ2は非置換又は置換の一価炭化水素基）とＳｉＯ2単位を主成分とし、Ｒ23ＳｉＯ1/2単位とＳｉＯ2単位とのモル比［Ｒ23ＳｉＯ1/2／ＳｉＯ2］が０．５〜１．５であり、アルケニル基含有量が１×１０-5〜５×１０-3モル／ｇであることを特徴とする請求項１〜３のいずれか１項記載の高電圧電気絶縁体用シリコーンゴム組成物。
【請求項５】
（Ｃ）成分の水酸化アルミニウムが、予め表面疎水化処理されたもの又は（Ａ）、（Ｂ）成分との配合時に表面疎水化処理されたものであることを特徴とする請求項１〜４のいずれか１項記載の高電圧電気絶縁体用シリコーンゴム組成物。
【請求項６】
（Ｃ）成分の水酸化アルミニウムが、シラザン類及び／又はシラン類で表面疎水化処理されたものであることを特徴とする請求項５記載の高電圧電気絶縁体用シリコーンゴム組成物。
【請求項７】
（Ｃ）成分の水酸化アルミニウムが、平均粒子径５μｍ未満のものと、５μｍ以上のものとの２種類を、質量比で９０／１０〜１０／９０の範囲で混合したものであることを特徴とする請求項１〜６のいずれか１項記載の高電圧電気絶縁体用シリコーンゴム組成物。
【発明の詳細な説明】
【技術分野】
【０００１】
本発明は、硬化により優れた高電圧電気絶縁体となるシリコーンゴムを与える高電圧電気絶縁体用シリコーンゴム組成物に関する。
【背景技術】
【０００２】
送電線等に用いる碍子に使用される高電圧電気絶縁体は、一般に磁器又はガラス製である。しかし、これらの絶縁体は、耐衝撃性に欠け、破損しやすく、かつ重いため、取扱いに注意を要し、作業性にも難点がある上、更に、海岸沿いの地域や工業地帯のように汚染を受けやすい環境下では、高電圧電気絶縁体の表面を微粒子や塩類、霧等が通ることにより、漏れ電流が発生したり、フラッシュオーバーにつながるドライバンド放電等が起こるという問題があった。
【０００３】
そこで、これらの磁器製又はガラス製の絶縁体の欠点を改良するために種々の解決法が提案されている。例えば、米国特許第３５１１６９８号公報（特許文献１）には、硬化性樹脂からなる部材と白金触媒含オルガノポリシロキサンエラストマーとからなる耐候性の高電圧電気絶縁体が提案されている。また特開昭５９−１９８６０４号公報（特許文献２）には、一液性の室温硬化性オルガノポリシロキサン組成物をガラス製又は磁器製の電気絶縁体の外側表面に塗布することにより、湿気・大気汚染・紫外線等の野外におけるストレスの存在下においても前記電気絶縁体の有する高性能を維持させる技術が提案されている。
【０００４】
更に、特開昭５３−３５９８２号公報（特許文献３）には、加熱硬化によりシリコーンゴムとなるオルガノポリシロキサンと水酸化アルミニウムとの混合物を１００℃よりも高い温度で３０分以上加熱して電気絶縁性が改良されたシリコーン組成物が得られること、また、特開平７−５７５７４号公報（特許文献４）には、シリコーンゴムにメチルアルキルシロキサン油を混合することによって経時での接触角回復特性が向上し、閃絡防止に効果があることが、それぞれ提案されている。
【０００５】
しかしながら、これらの従来技術では、いずれも使用されているシリコーンゴム材料の高電圧電気特性能が未だ十分満足できるものではなく、また、電気絶縁性能を向上させるためには、多量の水酸化アルミニウムを使用しなければならないが、水酸化アルムニウムは親水性が高く、高湿度環境下での電気特性を低下させてしまう。これを解決するために、特開平８−２５９８２０号公報（特許文献５）において、水酸化アルミニウムを表面処理すること、更に特開平１１−１５２４０８号公報（特許文献６）において、表面のアルケニル基量を規定したものが開示されている。また、特開平１１−１２４７０号公報（特許文献７）において、付加硬化型シリコーンゴム組成物にオルガノポリシロキサンレジンを添加する方法が記載されている。
【０００６】
しかしながら、これら組成においても、高電圧用途、あるいは汚染の酷い地域における使用においては、コロナが発生し、シリコーンゴムが劣化に到ることが少なからず発生する事態となっている。
【先行技術文献】
【特許文献】
【０００７】
【特許文献１】米国特許第３５１１６９８号公報
【特許文献２】特開昭５９−１９８６０４号公報
【特許文献３】特開昭５３−３５９８２号公報
【特許文献４】特開平７−５７５７４号公報
【特許文献５】特開平８−２５９８２０号公報
【特許文献６】特開平１１−１５２４０８号公報
【特許文献７】特開平１１−１２４７０号公報
【発明の概要】
【発明が解決しようとする課題】
【０００８】
本発明は、上記事情に鑑みなされたもので、水酸化アルムニウムを高充填してもシリコーンゴムのゴム強度を失わない高電圧電気絶縁体用シリコーンゴム組成物を提供することを目的とする。
【課題を解決するための手段】
【０００９】
本発明者らは、上記目的を達成するために鋭意検討を重ねた結果、（Ａ）有機過酸化物硬化型又は付加反応硬化型オルガノポリシロキサン組成物、（Ｂ）シリコーンレジン、及び（Ｃ）平均粒子径が２０μｍ以下の水酸化アルミニウムの特定量を含有してなるシリコーンゴム組成物を高電圧電気絶縁体として用いた場合に、耐コロナ性に優れ、長時間の高電圧用途や、汚染の酷い地域においても使用可能であることを見出し、本発明をなすに至った。
【００１０】
即ち、本発明は、下記高電圧電気絶縁体用シリコーンゴム組成物を提供する。
〔請求項１〕
（Ａ）有機過酸化物硬化型又は付加反応硬化型オルガノポリシロキサン組成物：
１００質量部、
（Ｂ）シリコーンレジン：                                      ３〜８０質量部、
（Ｃ）平均粒子径が２０μｍ以下の水酸化アルミニウム：      ３０〜４００質量部
を含有してなることを特徴とする高電圧電気絶縁体用シリコーンゴム組成物。
〔請求項２〕
（Ａ）成分が、
（イ）下記平均組成式（Ｉ）
ＲaＳｉ(4-a)/2                                    （Ｉ）
（式中、Ｒは非置換又は置換の一価炭化水素基であるが、Ｒの０．００１〜１０モル％は脂肪族不飽和炭化水素基であり、かつ９０モル％以上はメチル基である。ａは１．９〜２．４の正数である。）
で示される１分子中に平均２個以上のアルケニル基を有するオルガノポリシロキサン：
１００質量部、
（ロ）有機過酸化物：                                                  触媒量
からなる有機過酸化物硬化型オルガノポリシロキサン組成物である請求項１記載の高電圧電気絶縁体用シリコーンゴム組成物。
〔請求項３〕
（Ａ）成分が、
（ハ）下記平均組成式（Ｉ）
ＲaＳｉ(4-a)/2                                    （Ｉ）
（式中、Ｒは非置換又は置換の一価炭化水素基であるが、Ｒの０．００１〜１０モル％は脂肪族不飽和炭化水素基であり、かつ９０モル％以上はメチル基である。ａは１．９〜２．４の正数である。）
で示される１分子中に平均２個以上のアルケニル基を有するオルガノポリシロキサン：
１００質量部、
（ニ）１分子中に珪素原子に直接結合する水素原子を少なくとも２個有するオルガノハイドロジェンポリシロキサン：                                ０．１〜３０質量部、
（ホ）付加反応触媒：                                                  触媒量
からなる付加反応硬化型オルガノポリシロキサン組成物である請求項１記載の高電圧電気絶縁体用シリコーンゴム組成物。
〔請求項４〕
（Ｂ）成分のシリコーンレジンが、Ｒ23ＳｉＯ1/2単位（式中、Ｒ2は非置換又は置換の一価炭化水素基）とＳｉＯ2単位を主成分とし、Ｒ23ＳｉＯ1/2単位とＳｉＯ2単位とのモル比［Ｒ23ＳｉＯ1/2／ＳｉＯ2］が０．５〜１．５であり、アルケニル基含有量が１×１０-5〜５×１０-3モル／ｇであることを特徴とする請求項１〜３のいずれか１項記載の高電圧電気絶縁体用シリコーンゴム組成物。
〔請求項５〕
（Ｃ）成分の水酸化アルミニウムが、予め表面疎水化処理されたもの又は（Ａ）、（Ｂ）成分との配合時に表面疎水化処理されたものであることを特徴とする請求項１〜４のいずれか１項記載の高電圧電気絶縁体用シリコーンゴム組成物。
〔請求項６〕
（Ｃ）成分の水酸化アルミニウムが、シラザン類及び／又はシラン類で表面疎水化処理されたものであることを特徴とする請求項５記載の高電圧電気絶縁体用シリコーンゴム組成物。
〔請求項７〕
（Ｃ）成分の水酸化アルミニウムが、平均粒子径５μｍ未満のものと、５μｍ以上のものとの２種類を、質量比で９０／１０〜１０／９０の範囲で混合したものであることを特徴とする請求項１〜６のいずれか１項記載の高電圧電気絶縁体用シリコーンゴム組成物。
【発明の効果】
【００１１】
本発明の高電圧電気絶縁体用シリコーンゴム組成物は、水酸化アルムニウムを高充填してもシリコーンゴムのゴム強度を失わず、耐コロナ性に優れ、長時間の高電圧用途や、汚染の酷い地域においても使用可能な高電圧電気絶縁体を与える。
【図面の簡単な説明】
【００１２】
【図１】本発明の実施例において、コロナ放電試験を行う装置の概略図である。
【発明を実施するための形態】
【００１３】
以下、本発明につき更に詳細に説明すると、本発明の高電圧電気絶縁体用シリコーンゴム組成物の（Ａ）成分は、有機過酸化物硬化型又は付加反応硬化型のオルガノポリシロキサン組成物である。
【００１４】
本発明の有機過酸化物硬化型シリコーンゴム組成物としては、
（イ）下記平均組成式（Ｉ）
ＲaＳｉ(4-a)/2                                  （Ｉ）
（式中、Ｒは非置換又は置換の一価炭化水素基であるが、Ｒの０．００１〜１０モル％は脂肪族不飽和炭化水素基であり、かつ９０モル％以上はメチル基である。ａは１．９〜２．４の正数である。）
で示される１分子中に少なくとも平均２個のアルケニル基を有するオルガノポリシロキサン、
（ロ）有機過酸化物
からなるシリコーンゴム組成物が好適に使用される。
【００１５】
（イ）成分は、下記平均組成式（Ｉ）
ＲaＳｉ(4-a)/2                                  （Ｉ）
で示される１分子中に少なくとも平均２個のアルケニル基を有するオルガノポリシロキサンである。
【００１６】
ここで、式（Ｉ）中のＲは、好ましくは炭素数１〜１２、より好ましくは１〜８の非置換又は置換の一価炭化水素基であり、具体的にはメチル、エチル、プロピル、イソプロピル、ブチル、イソブチル、ｔｅｒｔ−ブチル、ヘキシル、シクロヘキシル等のアルキル基などの脂肪族飽和炭化水素基、ビニル、アリル、プロペニル、ブテニル等のアルケニル基などの脂肪族不飽和炭化水素基、フェニル、キシリル等のアリール基などの芳香族炭化水素基、３，３，３−トリフルオロプロピル等のハロゲン置換、シアノ基置換炭化水素基から選ばれ、各置換基は異なっていても同一であってもよいが、分子中に少なくとも平均２個の脂肪族不飽和炭化水素基を含んでいることが必要である。この場合、全Ｒのうち０．００１〜１０モル％、特に０．０１〜５モル％、更には０．０１〜２モル％が脂肪族不飽和炭化水素基であり、９０モル％以上、特に９５〜９９モル％、更にはアルケニル基を除く全てのＲ基がメチル基であることが好ましい。なお、この脂肪族不飽和炭化水素基は、分子鎖末端の珪素原子に結合していても、分子鎖の途中の珪素原子に結合していても、その両方であってもよいが、少なくとも分子鎖末端の珪素原子に結合していることが好ましい。
上記式（Ｉ）中のＲは、基本的には上記のいずれであってもよいが、脂肪族不飽和炭化水素基としては、好ましくはビニル基、その他の置換基としては、メチル基、フェニル基の導入が望ましい。
【００１７】
ａは１．９〜２．４、好ましくは１．９８〜２．０２、更に好ましくは１．９９〜２．０１の範囲の正数であり、このオルガノポリシロキサンは直鎖状であっても、ＲＳｉＯ3/2単位あるいはＳｉＯ4/2単位を含んだ分岐状であってもよいが、通常は、主鎖がジオルガノシロキサン単位（Ｒ2ＳｉＯ2/2）の繰り返しからなり、分子鎖両末端がトリオルガノシロキシ基（Ｒ3ＳｉＯ1/2）で封鎖された直鎖状のジオルガノポリシロキサンであることが望ましい。
【００１８】
このオルガノポリシロキサンは、公知の方法によって製造される。この製造方法としては、オルガノシクロポリシロキサンとヘキサオルガノジシロキサンとをアルカリ又は酸触媒の存在下に平衡化反応を行うことによって得ることができる。
【００１９】
なお、上記オルガノポリシロキサンの重合度は１００〜２０，０００、好ましくは２００〜１５，０００、特に好ましくは３００〜１０，０００である。なお、この重合度は、ゲルパーミエーションクロマトグラフィ（ＧＰＣ）分析によるポリスチレン換算の重量平均重合度として測定することができる（以下、同じ）。
【００２０】
（ロ）成分の有機過酸化物は、（イ）成分の架橋反応を促進するための触媒として使用されるもので、従来公知のものとすればよいが、例えば、ベンゾイルパーオキサイド、２，４−ジクロロベンゾイルパーオキサイド、ｐ−メチルベンゾイルパーオキサイド、ｏ−メチルベンゾイルパーオキサイド、２，４−ジクミルパーオキサイド、２，５−ジメチル−ビス（２，５−ｔ−ブチルパーオキシ）ヘキサン、ジ−ｔ−ブチルパーオキサイド、ｔ−ブチルパーベンゾエート、１，１−ビス（ｔ−ブチルパーオキシカルボキシ）ヘキサン等が挙げられるが、特にこれらに限定されるものではない。
【００２１】
なお、（ロ）成分の添加量は、硬化速度に応じて適宜選択すればよいが、通常は（イ）成分１００質量部に対し０．１〜１０質量部、好ましくは０．２〜２質量部の範囲とすればよい。（ロ）成分の添加量が少なすぎると架橋が不十分で強度、伸びなどのゴム物性に劣る場合があり、多すぎるとスコーチ等の問題を生じる場合がある。
【００２２】
一方、付加反応硬化型シリコーンゴム組成物としては、
（ハ）上記（Ｉ）式で示されるアルケニル基含有オルガノポリシロキサン、
（ニ）１分子中に珪素原子に直接結合する水素原子を少なくとも２個、好ましくは３個以上有するオルガノハイドロジェンポリシロキサン、
（ホ）付加反応触媒
からなるシリコーンゴム組成物が好ましく、これは常温下で放置するか、加熱すると硬化してゴム状弾性体になるものである。
【００２３】
（ハ）成分のアルケニル基含有オルガノポリシロキサンは、上述した（イ）成分のオルガノポリシロキサンと同様のものを例示することができる。
【００２４】
（ニ）成分のオルガノハイドロジェンポリシロキサンは、１分子中に珪素原子に直接結合する水素原子（Ｓｉ−Ｈ基）を少なくとも２個、好ましくは３個以上有するオルガノハイドロジェンポリシロキサンであり、下記平均組成式（ＩＩ）
Ｒ1bＨcＳｉＯ(4-b-c)/2                      （ＩＩ）
（式中、Ｒ1は炭素数１〜１０の非置換又は置換の一価炭化水素基である。またｂは０．７〜２．１、ｃは０．００１〜１．０で、かつｂ＋ｃは０．８〜３．０を満足する正数である。）
で示される常温で液状のオルガノハイドロジェンポリシロキサンであることが好ましい。
【００２５】
ここで、式（ＩＩ）中のＲ1は、炭素数１〜１０、好ましくは１〜８の非置換又は置換の一価炭化水素基であり、同一であっても異なっていてもよく、脂肪族不飽和結合を含まないものであることが好ましい。Ｒ1として、具体的には、メチル基、エチル基、プロピル基等のアルキル基、シクロヘキシル基等のシクロアルキル基、フェニル基、トリル基等のアリール基、ベンジル基、２−フェニルエチル基、２−フェニルプロピル基等のアラルキル基、及びこれらの基の水素原子の一部又は全部をハロゲン原子等で置換した基、例えば３，３，３−トリフルオロプロピル基等が挙げられる。
また、ｂは０．７〜２．１、好ましくは０．８〜２．０、ｃは０．００１〜１．０、好ましくは０．０１〜１．０で、かつｂ＋ｃは０．８〜３．０、好ましくは０．９〜２．７を満足する正数である。
【００２６】
オルガノハイドロジェンポリシロキサンは、Ｓｉ−Ｈ基を１分子中に少なくとも２個（通常２〜３００個）、好ましくは３個以上（例えば３〜２００個程度）、より好ましくは４個以上（例えば４〜１００個程度）有するが、これは分子鎖末端にあっても、分子鎖の途中にあっても、その両方にあってもよい。また、このオルガノハイドロジェンポリシロキサンとしては、分子中の珪素原子数（又は重合度）が通常２〜３００個、好ましくは３〜２００個、より好ましくは４〜１００個程度のものであればよく、また２５℃における粘度が０．５〜１，０００ｍＰａ・ｓ、好ましくは１〜５００ｍＰａ・ｓ、特に５〜３００ｍＰａ・ｓであることが好ましい。なお、この粘度は回転粘度計により測定することができる（以下、同じ）。
【００２７】
（ニ）成分のオルガノハイドロジェンポリシロキサンとしては、１，１，３，３−テトラメチルジシロキサン、１，３，５，７−テトラメチルシクロテトラシロキサン、メチルハイドロジェンシクロポリシロキサン、メチルハイドロジェンシロキサン・ジメチルシロキサン環状共重合体、トリス（ジメチルハイドロジェンシロキシ）メチルシラン、トリス（ジメチルハイドロジェンシロキシ）フェニルシラン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖メチルハイドロジェンポリシロキサン、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ3）2ＨＳｉＯ1/2単位とＳｉＯ4/2単位とから成る共重合体、（ＣＨ3）2ＨＳｉＯ1/2単位とＳｉＯ4/2単位と（Ｃ6Ｈ5）ＳｉＯ3/2単位とから成る共重合体や、これら例示化合物においてメチル基の一部又は全部を他のアルキル基やフェニル基で置換したものなどが挙げられる。
【００２８】
このオルガノハイドロジェンポリシロキサン（ニ）の配合量は、（ハ）成分のオルガノポリシロキサン１００質量部に対して０．１〜３０質量部、特に０．３〜１０質量部とすることが好ましい。またこのオルガノハイドロジェンポリシロキサン（ニ）は、（ハ）成分及び（Ｂ）成分のアルケニル基の合計に対する（ニ）成分中のＳｉ−Ｈ基のモル比が、通常０．５〜５、好ましくは０．８〜３、より好ましくは１〜２．５程度となるように配合することもできる。（ニ）成分の配合量が少なすぎると架橋が不十分で強度、伸びなどのゴム物性に劣る場合があり、多すぎると架橋点が多すぎて（架橋密度が高すぎて）、同様にゴム物性に劣る場合がある。
【００２９】
（ホ）成分の付加反応触媒としては、白金黒、塩化第２白金、塩化白金酸、塩化白金酸と一価アルコールとの反応物、塩化白金酸とオレフィン類との錯体、白金ビスアセトアセテート、パラジウム系触媒、ロジウム系触媒などが挙げられる。なおこの付加反応触媒の配合量は触媒量とすることができ、通常、（ハ）成分と（ニ）成分の合計質量に対し、白金金属量に換算して０．５〜１，０００ｐｐｍ、特に１〜５００ｐｐｍの範囲で使用される。
【００３０】
（Ｂ）成分のシリコーンレジンは、耐コロナ性を向上させるために必須のものである。直鎖構造を有するオイルあるいは生ゴム状のものでなく、分岐を有する構造、特に三次元網状構造であればいかなるものでもよいが、好ましくは、Ｒ23ＳｉＯ1/2単位（Ｒ2は非置換又は置換の一価炭化水素基）及びＳｉＯ2単位を主成分とし、Ｒ23ＳｉＯ1/2単位とＳｉＯ2単位とのモル比［Ｒ23ＳｉＯ1/2／ＳｉＯ2］が０．５〜１．５、好ましくは０．５〜１．３のものである。上記モル比［Ｒ23ＳｉＯ1/2／ＳｉＯ2］が０．５より小さいと耐コロナ性が低下してしまう場合があり、１．５より大きいと圧縮永久歪が大きくなるばかりか、相溶性も低下し、配合が困難になってしまうおそれがある。
【００３１】
ここで、Ｒ2は、上述したＲの非置換又は置換の一価炭化水素基で例示したものと同じのものが例示でき、中でもメチル基、エチル基、プロピル基等のアルキル基、フェニル基等のアリール基、３，３，３−トリフルオロプロピル基が好ましい。
【００３２】
本発明のシリコーンレジンは、珪素原子に結合したアルケニル基を含有することが好ましく、このアルケニル基含有量が、シリコーンレジン中０．００００１（即ち、１×１０-5）〜０．００５ｍｏｌ／ｇ、好ましくは０．００００５（５×１０-5）〜０．００２ｍｏｌ／ｇ、より好ましくは０．０００１（１×１０-4）〜０．００１ｍｏｌ／ｇであることが望ましい。アルケニル基含有量が０．００００１ｍｏｌ／ｇ未満だと耐コロナ性が不十分になってしまう場合があり、０．００５ｍｏｌ／ｇを超えると、圧縮永久歪が悪化してしまうなどの問題を生じる場合がある。
【００３３】
また、本発明のシリコーンレジンには、必要に応じ、Ｒ22ＳｉＯ2/2単位やＲ2ＳｉＯ3/2単位（Ｒ2は上記の通り）を、これらの合計量として、全共重合体質量（シリコーンレジン）に対し、５０質量％以下（０〜５０質量％）、好ましくは４０質量％以下（０〜４０質量％）、より好ましくは３０質量％以下（０〜３０質量％）の範囲で含んでもよい。
【００３４】
なお、該シリコーンレジンは、通常、適当なクロロシランやアルコキシシランを当該技術において周知の方法で加水分解することによって製造することができる。
【００３５】
これらシリコーンレジン（Ｂ）の配合量は、（Ａ）成分１００質量部に対し、３〜８０質量部、特に５〜４０質量部が好ましい。３質量部未満では十分な耐酸性が得られず、８０質量部を超えると圧縮永久歪が大きくなってしまう。
なお、付加反応硬化型オルガノポリシロキサン組成物の場合、上記（ハ）成分中のＳｉ−Ｈ基は、（ハ）成分及び（Ｂ）成分のアルケニル基の総量１モル当たり０．５〜５モル、特に０．８〜３モル、更には１〜２．５モル程度の割合とすることが好ましい。
【００３６】
（Ｃ）成分の平均粒子径が２０μｍ以下の水酸化アルミニウムは、シリコーンゴムの耐アーク性、耐トラッキング性等の電気絶縁性能を改善するために必須のものである。ここで水酸化アルミニウムとしては、下記式
Ａｌ2Ｏ3・３Ｈ2Ｏ          
で表わされ、平均粒子径が２０μｍ以下、通常０．１〜２０μｍのもの、好ましくは０．５〜１５μｍで、ＢＥＴ比表面積が１．０〜１０ｍ2／ｇのものが好ましく使用される。水酸化アルミニウムの平均粒子径が２０μｍより大きいとゴム物性が低下してしまうと共に、耐コロナ性にも劣ったものとなる。なお、平均粒子径は、レーザー光回折法等による粒度分布測定装置を用いて、累積重量平均値Ｄ50（又はメジアン径）として求めることができる。
【００３７】
本発明においては、水酸化アルミニウムの平均粒子径が５μｍ未満（通常、０．１μｍ以上５μｍ未満）のものと、５μｍ以上（通常、５〜２０μｍ）のものとの２種類を、質量比で９０／１０〜１０／９０、特に８０／２０〜２０／８０の範囲で混合したものを用いることが、ゴム物性と耐コロナ性の両特性を保持・向上させる点から好ましい。平均粒子径が５μｍ未満のものが少なすぎるとゴム物性に劣ったものとなる場合があり、５μｍ以上のものが少なすぎると耐コロナ性や耐トラッキング性に劣ったものとなる場合がある。
【００３８】
これら水酸化アルミニウムは、そのままでも使用可能であるが、好ましくは表面を疎水化処理したものであるとよい。表面処理剤としては、アルキルシラザン、ビニルシラザン等のシラザン類、アルキルアルコキシシラン、ビニルアルコキシシランやクロロシラン等のシラン類が挙げられ、例えば、ヘキサメチルジシラザン、ジフェニルテトラメチルジシラザン、ジビニルテトラメチルジシラザンなどのシラザン類、メチルトリメトキシシラン、メチルトリエトキシシラン、フェニルトリメトキシシラン、ジメチルジメトキシシラン、ビニルトリメトキシシラン、ビニルトリエトキシシラン、ジビニルジメトキシシラン、ビニルメチルジメトキシシラン、ビニルトリス（メトキシエトキシ）シランなどのアルコキシシラン類、メチルトリクロロシラン、フェニルトリクロロシラン、ビニルトリクロロシランなどのクロロシラン類、又はその部分加水分解物、分子鎖末端にＳｉ−ＯＨ官能基あるいはＳｉ−ＯＲ（Ｒは一価炭化水素基）などの官能基を有する重合度が５０以下のシロキサンオリゴマーなどの２種又はそれ以上と併用して処理してもよい。
【００３９】
表面処理方法としては、予め粉体状態で処理したものを（Ａ）及び（Ｂ）成分等と配合してもよいし、あるいは（Ａ）及び／又は（Ｂ）成分の一部又は全量と水酸化アルミニウムと表面処理剤とを混合しながら表面処理を実施してもよい。なお、これら表面処理された水酸化アルミニウムの表面処理度合いは、水酸化アルミニウムに対するカーボン量で０．０１〜２質量％、好ましくは０．０２〜１質量％であることが、シロキサンとの相溶性を向上させるという面から好ましい。なお、このカーボン量は、酸化燃焼によるＣＯ2発生量の測定を原理とする炭素分析計等によって求めることができる。
【００４０】
また、水酸化アルミニウム（Ｃ）の配合量は、（Ａ）成分１００質量部に対して３０〜４００質量部、好ましくは５０〜３００質量部で、３０質量部より少ないと、耐トラッキングなどの十分な電気特性が得られず、４００質量部より多いと配合が難しくかつ作業性にも問題があり、更に硬化物も硬くて脆いものとなってしまう。
【００４１】
本発明のシリコーンゴム組成物には、上述した（Ａ）〜（Ｃ）成分に加えて、流動性を調節したり、成形品の機械的強度を向上させるため、本発明の効果を損なわない範囲で充填剤を配合してもよい。このような充填剤としては、沈殿シリカ、ヒュームドシリカ、焼成シリカ、ヒュームド酸化チタンのような補強性充填剤、粉砕石英、ケイ藻土、アスベスト、アミノケイ酸、酸化鉄、酸化亜鉛、炭酸カルシウムのような非補強性充填剤が例示され、そのままでもヘキサメチルシラザン、トリメチルクロロシラン、ポリメチルシロキサンのような有機珪素化合物で表面処理したものでもよい。また、その他必要に応じて顔料、耐熱剤、難燃剤、可塑剤などを配合してもよい。
【００４２】
本発明のシリコーンゴム組成物は、上記各成分を常法に準じて混合することにより調製できる。
このようにして得られたシリコーンゴム組成物は、高電圧電気絶縁体として用いることができ、この場合、成形方法としては、コンプレッション成形（圧縮成形）、押出成形、射出成形、トランスファー成形、注入成形など、材料の粘性や型の大きさ等に応じて、従来公知のいずれの方法を選択してもよい。
また、シリコーンゴム組成物の硬化条件は、室温（２５℃±１０℃）から２５０℃程度まで広い温度範囲を採用できるが、有機過酸化物硬化型の場合には、使用する有機過酸化物の分解温度以上の温度条件下で、例えば１２０〜２２０℃、好ましくは１５０〜２００℃程度であり、付加反応硬化型の場合には、好ましくは６０〜２００℃、より好ましくは８０〜１８０℃程度である。硬化時間（１次硬化）は温度により異なるが、１０秒〜数時間（例えば１〜４時間）の範囲で可能であり、高温ほど短時間で成形できる。なお、このような条件で成形（１次硬化）した硬化物を、更に１７０〜２２０℃、特に１８０〜２００℃程度で１〜６時間、特に２〜４時間程度の条件でポストキュア（２次硬化）することは任意である。
【実施例】
【００４３】
以下、実施例及び比較例を示し、本発明を具体的に説明するが、本発明は下記実施例に制限されるものではない。なお、水酸化アルミニウムの平均粒子径は、レーザー回折法による粒度分布測定装置を用いて測定した累積重量平均径Ｄ50を意味し、また表面のカーボン量は炭素分析計により測定したものである。
【００４４】
［実施例１］
両末端がジメチルビニルシロキシ基で封鎖された平均重合度が５００であるジメチルポリシロキサン（１）６０質量部、（ＣＨ3）3ＳｉＯ1/2単位，ＣＨ2＝ＣＨ（ＣＨ3）2ＳｉＯ1/2単位及びＳｉＯ2単位からなるシリコーンレジン［〔（ＣＨ3）3ＳｉＯ1/2単位＋ＣＨ2＝ＣＨ（ＣＨ3）2ＳｉＯ1/2単位〕／ＳｉＯ2単位＝０．９５（モル比）、ビニル基含有量＝０．０００４５ｍｏｌ／ｇ、重量平均分子量２，２００］１８質量部、ＢＥＴ比表面積が２００ｍ2／ｇであるヒュームドシリカ（日本アエロジル（株）製、アエロジル２００）２２質量部、ヘキサメチルジシラザン５質量部、水２．０質量部を室温で３０分混合後、１５０℃に昇温し、３時間撹拌を続け、冷却した。更に、これに平均粒子径が８μｍであるヘキサメチルジシラザンにより表面処理された水酸化アルミニウム（カーボン量０．９質量％）７０質量部、平均粒子径が１μｍであるメチルトリメトキシシランにより表面処理された水酸化アルミニウム（カーボン量０．２質量％）１００質量部を配合し、３本ロールに１回通してシリコーンゴムベースを得た。
【００４５】
このシリコーンゴムベース２７０質量部に、上記ジメチルポリシロキサン（１）６０質量部を入れ、３０分撹拌を続けた後、更に架橋剤として両末端及び側鎖にＳｉ−Ｈ基を有するメチルハイドロジェンポリシロキサン（２）（重合度２５、Ｓｉ−Ｈ量０．００４８ｍｏｌ／ｇ）を４．６質量部［Ｓｉ−Ｈ／アルケニル基＝１．５（モル比）］、反応制御剤としてエチニルシクロヘキサノール０．０５質量部を添加し、１５分撹拌を続けてシリコーンゴム組成物を得た。このシリコーンゴム組成物に白金触媒（Ｐｔ濃度１質量％）０．１質量部を混合し、１２０℃／１０分のプレスキュアにより厚さ２ｍｍ及び６ｍｍのゴムシートを作製後、オーブン内で２００℃×４時間のポストキュアを行った。
【００４６】
得られた硬化物について、２ｍｍシートよりＪＩＳ  Ｋ６２４９に基づき硬さ、引張り強度及び切断時伸びの測定、６ｍｍシートより電気絶縁特性の測定法であるＩＥＣ．ｐｕｂｌ．５８７法に基づき４．５ｋＶ印加でのトラッキング試験を行った。結果を表１に示した。
更に、この２ｍｍシートについて、中心に直径約０．５ｍｍのピンホールを空けて、図１に示す装置で、１０ｋＶで導通する距離に電極を配置して、２００時間、コロナ放電試験を実施し、同様に硬さ、引張り強度、切断時伸びを測定した。結果を表１に示した。
【００４７】
［実施例２］
ジメチルシロキサン単位９９．８２５モル％、メチルビニルシロキサン単位０．１５モル％、ジメチルビニルシロキサン単位０．０２５モル％からなり、平均重合度が約８，０００である両末端ジメチルビニルシロキシ基封鎖のゴム状オルガノポリシロキサン（３）１００質量部に、分散剤として両末端シラノール基封鎖ジメチルポリシロキサン（平均重合度１０）５質量部、エチルトリアルコキシシラン５質量部、ＢＥＴ比表面積が２００ｍ2／ｇであるフュームドシリカ（日本アエロジル（株）製、アエロジル２００）１０質量部、平均粒子径が８μｍである水酸化アルミニウム（昭和電工（株）製、ハイジライトＨ３２Ｍ）９０質量部、平均粒子径が１μｍである水酸化アルミニウム（昭和電工（株）製、ハイジライトＨ４２Ｍ）７０質量部、（ＣＨ3）3ＳｉＯ1/2単位，ＣＨ2＝ＣＨ（ＣＨ3）2ＳｉＯ1/2単位，ＳｉＯ2単位及び（ＣＨ3）2ＳｉＯ単位から成るシリコーンレジン［〔（ＣＨ3）3ＳｉＯ1/2単位＋ＣＨ2＝ＣＨ（ＣＨ3）2ＳｉＯ1/2単位〕／ＳｉＯ2単位＝０．７２（モル比）、（ＣＨ3）2ＳｉＯ単位含有率１５質量％、ビニル基含有量＝０．０００１５ｍｏｌ／ｇ、重量平均分子量８，１００］３０質量部を添加し、加圧ニーダーにて配合し、ゴムコンパウンドを調製した。
【００４８】
このゴムコンパウンドに、２，５−ジメチル−ビス（２，５−ｔ−ブチルパーオキシ）ヘキサンと上記オルガノポリシロキサン（３）とＢＥＴ比表面積が２００ｍ2／ｇであるフュームドシリカ（日本アエロジル（株）製、アエロジル２００）の４０質量％：４０質量％：２０質量％の混合ペーストを１．０質量部添加し、二本ロールにて均一に分散させた後、１６５℃にて１０分間プレスキュアさせ、厚さ２ｍｍ及び６ｍｍのシリコーンゴムシートを得、更に２００℃のオーブンで４時間のポストキュアを実施した。
【００４９】
この硬化物について、２ｍｍシートよりＪＩＳ  Ｋ６２４９に基づき硬さ、引張り強度及び切断時伸びの測定、６ｍｍシートより電気絶縁特性の測定法であるＩＥＣ．ｐｕｂｌ．５８７法に基づき４．５ｋＶ印加でのトラッキング試験を行った。結果を表１に示した。
更に、この２ｍｍシートについて、中心に直径約０．５ｍｍのピンホールを空けて、図１に示す装置で、１０ｋＶで導通する距離に電極を配置して、２００時間、コロナ放電試験を実施し、同様に硬さ、引張り強度、切断時伸びを測定した。結果を表１に示した。
【００５０】
［実施例３］
実施例２のジメチルシロキサン単位９９．８２５モル％、メチルビニルシロキサン単位０．１５モル％、ジメチルビニルシロキサン単位０．０２５モル％からなり、平均重合度が約８，０００である両末端ジメチルビニルシロキシ基封鎖のゴム状オルガノポリシロキサン（３）１００質量部に、分散剤として両末端シラノール基封鎖ジメチルポリシロキサン（平均重合度１０）５質量部、ＢＥＴ比表面積が３００ｍ2／ｇであるフュームドシリカ（日本アエロジル（株）製、アエロジル３００）１０質量部、メチルトリエトキシシランにより表面処理された平均粒子径が３μｍである水酸化アルミニウム（カーボン量０．４質量％）４０質量部、ビニルトリメトキシシラン及びメチルトリエトキシシシランにより表面処理された平均粒子径１２μｍの水酸化アルミニウム（カーボン量０．５質量％、ビニル基含有量０．０００１ｍｏｌ／ｇ）４０質量部を加圧ニーダーにて３０分混合した。
これに更に、（ＣＨ3）3ＳｉＯ1/2単位，ＣＨ2＝ＣＨ（ＣＨ3）2ＳｉＯ1/2単位及びＳｉＯ2単位からなるシリコーンレジン［〔（ＣＨ3）3ＳｉＯ1/2単位＋ＣＨ2＝ＣＨ（ＣＨ3）2ＳｉＯ1/2単位〕／ＳｉＯ2単位＝１．１０（モル比）、ビニル基含有量＝０．０００７７ｍｏｌ／ｇ、重量平均分子量１，５００］２８質量部を加えて、更に３０分混合を続けた。
【００５１】
このゴムコンパウンドに、２，５−ジメチル−ビス（２，５−ｔ−ブチルパーオキシ）ヘキサンと上記オルガノポリシロキサン（３）とＢＥＴ比表面積が２００ｍ2／ｇであるフュームドシリカ（日本アエロジル（株）製、アエロジル２００）の４０質量％：４０質量％：２０質量％の混合ペーストを１．５質量部添加し、二本ロールにて均一に分散させた後、１６５℃にて１０分間プレスキュアさせ、厚さ２ｍｍ及び６ｍｍのシリコーンゴムシートを得、更に２００℃のオーブンで４時間のポストキュアを実施した。
【００５２】
この硬化物について、２ｍｍシートよりＪＩＳ  Ｋ６２４９に基づき硬さ、引張り強度及び切断時伸びの測定、６ｍｍシートより電気絶縁特性の測定法であるＩＥＣ．ｐｕｂｌ．５８７法に基づき４．５ｋＶ印加でのトラッキング試験を行った。結果を表１に示した。
更に、この２ｍｍシートについて、中心に直径約０．５ｍｍのピンホールを空けて、図１に示す装置で、１０ｋＶで導通する距離に電極を配置して、２００時間、コロナ放電試験を実施し、同様に硬さ、引張り強度、切断時伸びを測定した。結果を表１に示した。
【００５３】
［比較例１−１］
実施例１の両末端がジメチルビニルシロキシ基で封鎖された平均重合度が５００であるジメチルポリシロキサン（１）６０質量部、両末端及び側鎖にビニル基を有し、平均重合度が４５０であるジメチルポリシロキサン（４）［ビニル基含有量０．０００３８ｍｏｌ／ｇ］１８質量部、ＢＥＴ比表面積が２００ｍ2／ｇであるヒュームドシリカ（日本アエロジル（株）製、アエロジル２００）２２質量部、ヘキサメチルジシラザン５質量部、水２．０質量部を室温で３０分混合後、１５０℃に昇温し、３時間撹拌を続け、冷却した。更に、これに平均粒子径が８μｍであるヘキサメチルジシラザンにより表面処理された水酸化アルミニウム（カーボン量０．９質量％）７０質量部、平均粒子径が１μｍであるメチルトリメトキシシランにより表面処理された水酸化アルミニウム（カーボン量０．２質量％）１００質量部を配合し、３本ロールに１回通してシリコーンゴムベースを得た。
このシリコーンゴムベース２７０質量部に、前記ジメチルポリシロキサン（１）６０質量部を入れ、３０分撹拌を続けた後、更に架橋剤として両末端及び側鎖にＳｉ−Ｈ基を有するメチルハイドロジェンポリシロキサン（２）（重合度２５、Ｓｉ−Ｈ量０．００４８ｍｏｌ／ｇ）を４．２質量部［Ｓｉ−Ｈ／アルケニル基＝１．５（モル比）］、反応制御剤としてエチニルシクロヘキサノール０．０５質量部を添加し、１５分撹拌を続けてシリコーンゴム組成物を得た。このシリコーンゴム組成物に、白金触媒（Ｐｔ濃度１質量％）０．１質量部を混合し、１２０℃／１０分のプレスキュアにより厚さ２ｍｍ及び６ｍｍのゴムシートを作製後、オーブン内で２００℃×４時間のポストキュアを行った。この硬化物について、実施例１と同様にコロナ放電試験前後で各種物性を測定した。結果を表１に示した。
【００５４】
［比較例１−２］
両末端がジメチルビニルシロキシ基で封鎖された平均重合度が５００であるジメチルポリシロキサン（１）６０質量部、（ＣＨ3）3ＳｉＯ1/2単位，ＣＨ2＝ＣＨ（ＣＨ3）2ＳｉＯ1/2単位及びＳｉＯ2単位からなるシリコーンレジン［〔（ＣＨ3）3ＳｉＯ1/2単位＋ＣＨ2＝ＣＨ（ＣＨ3）2ＳｉＯ1/2単位〕／ＳｉＯ2単位＝０．９５（モル比）、ビニル基含有量＝０．０００４５ｍｏｌ／ｇ、重量平均分子量２，２００］１８質量部、ＢＥＴ比表面積が２００ｍ2／ｇであるヒュームドシリカ（日本アエロジル（株）製、アエロジル２００）２２質量部、ヘキサメチルジシラザン５質量部、水２．０質量部を室温で３０分混合後、１５０℃に昇温し、３時間撹拌を続け、冷却し、シリコーンゴムベースを得た。
このシリコーンゴムベース１００質量部に、前記ジメチルポリシロキサン（１）６０質量部を入れ、３０分撹拌を続けた後、更に架橋剤として両末端及び側鎖にＳｉ−Ｈ基を有するメチルハイドロジェンポリシロキサン（２）（重合度２５、Ｓｉ−Ｈ量０．００４８ｍｏｌ／ｇ）を４．６質量部［Ｓｉ−Ｈ／アルケニル基＝１．５（モル比）］、反応制御剤としてエチニルシクロヘキサノール０．０５質量部を添加し、１５分撹拌を続けてシリコーンゴム組成物を得た。このシリコーンゴム組成物に、白金触媒（Ｐｔ濃度１質量％）０．１質量部を混合し、１２０℃／１０分のプレスキュアにより厚さ２ｍｍ及び６ｍｍのゴムシートを作製後、オーブン内で２００℃×４時間のポストキュアを行った。この硬化物について、実施例１と同様にコロナ放電試験前後で各種物性を測定した。結果を表１に示した。
【００５５】
［比較例２］
実施例２のジメチルシロキサン単位９９．８２５モル％、メチルビニルシロキサン単位０．１５モル％、ジメチルビニルシロキサン単位０．０２５モル％からなり、平均重合度が約８，０００である両末端ジメチルビニルシロキシ基封鎖のゴム状オルガノポリシロキサン（３）１００質量部に、分散剤として両末端シラノール基封鎖ジメチルポリシロキサン（平均重合度１０）５質量部、エチルトリアルコキシシラン５質量部、ＢＥＴ比表面積が２００ｍ2／ｇであるフュームドシリカ（日本アエロジル（株）製、アエロジル２００）１０質量部、平均粒子径が８μｍである水酸化アルミニウム（昭和電工（株）製、ハイジライトＨ３２Ｍ）９０質量部、平均粒子径が１μｍである水酸化アルミニウム（昭和電工（株）製、ハイジライトＨ４２Ｍ）７０質量部、ジメチルシロキサン単位９９．２２５モル％、メチルビニルシロキサン単位０．７５モル％、ジメチルビニルシロキサン単位０．０２５モル％からなり、平均重合度が約８，０００である両末端ジメチルビニルシロキシ基封鎖のゴム状オルガノポリシロキサン（５）３０質量部を添加し、加圧ニーダーにて配合し、ゴムコンパウンドを調製した。
【００５６】
このゴムコンパウンドに、２，５−ジメチル−ビス（２，５−ｔ−ブチルパーオキシ）ヘキサンと上記オルガノポリシロキサン（３）とＢＥＴ比表面積が２００ｍ2／ｇであるフュームドシリカ（日本アエロジル（株）製、アエロジル２００）の４０質量％：４０質量％：２０質量％の混合ペーストを１．０質量部添加し、二本ロールにて均一に分散させた後、１６５℃にて１０分間プレスキュアさせ、厚さ２ｍｍ及び６ｍｍのシリコーンゴムシートを得、更に２００℃のオーブンで４時間のポストキュアを実施した。この硬化物について、実施例１と同様にコロナ放電試験前後で各種物性を測定した。結果を表１に示した。
【００５７】
［比較例３］
実施例２のジメチルシロキサン単位９９．８２５モル％、メチルビニルシロキサン単位０．１５モル％、ジメチルビニルシロキサン単位０．０２５モル％からなり、平均重合度が約８，０００である両末端ジメチルビニルシロキシ基封鎖のゴム状オルガノポリシロキサン（３）１００質量部に、分散剤として両末端シラノール基封鎖ジメチルポリシロキサン（平均重合度１０）５質量部、ＢＥＴ比表面積が３００ｍ2／ｇであるフュームドシリカ（日本アエロジル（株）製、アエロジル３００）１０質量部、メチルトリエトキシシランにより表面処理された平均粒子径が３μｍである水酸化アルミニウム（カーボン量０．４質量％）４０質量部、ビニルトリメトキシシラン及びメチルトリエトキシシシランにより表面処理された平均粒子径１２μｍの水酸化アルミニウム（カーボン量０．５質量％、ビニル基含有量０．０００１ｍｏｌ／ｇ）４０質量部を添加し、加圧ニーダーにて３０分混合した。
【００５８】
これに更に、ジメチルシロキサン単位９５．４７５モル％、メチルビニルシロキサン単位４．５モル％、ジメチルビニルシロキサン単位０．０２５モル％からなり、平均重合度が約８，０００である両末端ジメチルビニルシロキシ基封鎖のゴム状オルガノポリシロキサン（６）２８質量部を加え、更に３０分混合を続け、ゴムコンパウンドを調製した。
【００５９】
このゴムコンパウンドに、２，５−ジメチル−ビス（２，５−ｔ−ブチルパーオキシ）ヘキサンと上記オルガノポリシロキサン（３）とＢＥＴ比表面積が２００ｍ2／ｇであるフュームドシリカ（日本アエロジル（株）製、アエロジル２００）の４０質量％：４０質量％：２０質量％の混合ペーストを１．５質量部添加し、二本ロールにて均一に分散させた後、１６５℃にて１０分間プレスキュアさせ、厚さ２ｍｍ及び６ｍｍのシリコーンゴムシートを得、更に２００℃のオーブンで４時間のポストキュアを実施した。この硬化物について、実施例１と同様にコロナ放電試験前後で各種物性を測定した。結果を表１に示した。
【００６０】
【表１】
2010189594.tif 000002
【符号の説明】
【００６１】
１    電極
２    電極
３    ゴムシート
４    ギヤーオーブン
【図１】
2010189594.tif 000003